СПОСОБ ПОЛУЧЕНИЯ МНОГОСЛОЙНЫХ ПОКРЫТИЙ

1. Способ получения многослойных покрытий, включающий следующие последовательные стадии:
1) нанесение слоя водной композиции для покрытия А толщиной от 8 до 20 мкм на основу, на которой имеется слой электролитически осаждаемой грунтовки;
2) нанесение основного слоя водной композиции для покрытия В толщиной от 5 до 15 мкм на ранее нанесенный слой;
3) нанесение на основной слой прозрачного слоя;
4) совместное отверждение этих трех слоев покрытия,
где композиции для покрытия А и В отличаются друг от друга и
где композиция А содержит, по меньшей мере, один пигмент из металлических пластинок толщиной от 10 до 100 нм в количестве, соответствующем весовому отношению пигмент/твердые частицы смолы от 0,06:1 до 0,2:1.
2. Способ по п.1, в котором сумма толщин слоев композиций А и В, образующих двухслойное покрытие, составляет от 15 до 35 мкм.
3. Способ по п.1 или 2, в котором твердые частицы смолы композиции для покрытия А содержат полиуретановую смолу и/или смолу, способную к сшиванию путем образования уретановых групп.
4. Способ по п.1 или 2, в котором композиции для покрытия В отличаются тем, что УФ-излучение в количестве, соответствующем пропусканию УФ-излучения, более 0,1% в диапазоне длин волн от 280 до 380 нм, и/или более 0,5% в диапазоне длин волн от 380 до 400 нм, и/или более 1% в диапазоне длин волн от 400 до 450 нм может проникать сквозь двухслойную структуру покрытия, содержащую слой толщиной 10 мкм нанесенной смеси из 1,5 вес.ч. твердых частиц смолы композиции для покрытия В и 1 вес.ч. гримерного гександиизоцианат-полиизоцианата и слоя собственно композиции для покрытия В толщиной 5 мкм.
5. Способ по п.3, в котором композиции для покрытия В отличаются тем, что УФ-излучение в количестве, соответствующем пропусканию УФ-излучения, более 0,1% в диапазоне длин волн от 280 до 380 нм, и/или более 0,5% в диапазоне длин волн от 380 до 400 нм, и/или более 1% в диапазоне длин волн от 400 до 450 нм может проникать сквозь двухслойную структуру покрытия, содержащую слой толщиной 10 мкм нанесенной смеси из 1,5 вес.ч. твердых частиц смолы композиции для покрытия В и 1 вес.ч. гримерного гександиизоцианат-полиизоцианата и слоя собственно композиции для покрытия В толщиной 5 мкм.
6. Способ по пп.1, 2 или 5, в котором основа, имеющая электролитически осажденный слой грунтовки, выбрана из группы, состоящей из кузовов автомобилей и деталей кузовов автомобилей.
7. Способ по п.3, в котором основа, имеющая электролитически осажденный слой грунтовки, выбрана из группы, состоящей из кузовов автомобилей и деталей кузовов автомобилей.
8. Способ по п.4, в котором основа, имеющая электролитически осажденный слой грунтовки, выбрана из группы, состоящей из кузовов автомобилей и деталей кузовов автомобилей.
9. Основа с нанесенным на нее многослойным покрытием, которое получено в соответствии со способом по любому из предыдущих пунктов.